КЕРАМИЧЕСКАЯ МАССА
CERAMIC BODY

Изобретение относится к промышленности строительных материалов и касается составов керамических масс для производства кирпича.
Известна керамическая масса, включающая глину и измельченный брак кирпича после сушки (необожженную кирпичную муку) [1].
Задача изобретения состоит в повышении качества кирпича.
Технический результат достигается тем, что керамическая масса, содержащая глину, измельченный брак кирпича после сушки, дополнительно содержит шлам с полей фильтрации водоочистительных станций при следующем соотношении компонентов, мас.%: глина 93,0-97,5; измельченный брак кирпича после сушки 0,5-1; шлам с полей фильтрации водоочистительных станций 2,0-6,0.
2
3+
2+
2+
-
Шлам с полей фильтрации водоочистительных станций, снимаемый с фильтров на станциях обезжелезивания, представляют собой массу темно-коричневого цвета, содержащую от 5,0 до 35,0% влаги. В пересчете на сухое вещество шлам содержит, мас.%: SiO 41,0-50,3; Fe 25,0-33,1; Ca 4,0-6,0, Mg 1,5-2,4; , , , Cl,
2-
(OHCl) 1,6-23,0.
Составы керамической массы приведены в таблице.
Таблица
Компоненты
Состав, мас.%:
1
2
3
Глина
97,5
95,25
93,0
Имельченный брак кирпича после сушки
0,5
0,75
1,0
Шлам с полей фильтрации водоочистительных станции
2,0
4,0
6,0
Керамическую массу приготавливают следующем образом.
Увлажняют, тщательно разминают глину. Брак кирпича после сушки подвергают помолу до полного прохождения через сетку №0,14, затем смешивают его с глиной и шламом с полей фильтрации водоочистительных станций. Влажность полученной керамической массы выбирают в пределах 18-23%. Из керамической массы формуют пластическим способом кирпичи-сырцы, которые сушат. Изделия, имеющие влажность 2-6%, направляют на обжиг, который осуществляют при температуре 950-1050°C.
Кирпич, полученный из керамической массы, не имеет искривлений граней и ребер, сквозных трещин на ложковых гранях.
Источник информации
1. Гехт Г. Керамика. / Пер. с нем. - Л.-М.: Главная редакция химической литературы, 1938. - С.160.